다음 에 , 보호 절연 층 ( 56 ) 위 에 막 두께 가 1 . 5 μ m 인 아크릴 층 을 도포 하 고 , 상기 아크릴 층 을 선택 적 으로 노광 함 으로써 평탄 화 절연 층 ( 57 ) 을 형성 하 였 다 ( 도 2 ( G ) 참조 ) . 또한 , 질소 분위기 하 에서 250 ℃ 로 1 시간 의 가열 처리 를 행함 으로써 아크릴 층 으로 이루어진 평탄 화 절연 층 ( 57 ) 을 소성 하 였 다 .